(57)【要約】【課題】本発明の目的は青色レーザーなど短波長の低出力光に対しても、ジッタなどのノイズが発生せず、Ｏ／Ｗ特性が優れ、アーカイバル特性も良好な高密度で記録可能な相変化型記録媒体を提供することにある。【解決手段】基板上に少なくとも第１の記録構成層と樹脂中間層と第２の記録構成層とが順次設けられ、該第１の記録構成層は基板側から順に反射層、界面層、第１保護層、第１記録層、第２保護層から構成され、該第２の記録構成層は樹脂中間層側から順に第３保護層、ＡｇまたはＡｇ合金層、界面層、第４保護層、第２記録層、第５保護層から構成された相変化型記録媒体であって、第３保護層としてＩＺＯ、前記第１記録層と第２記録層が少なくともＳｂＴｅを含有し、前記界面層の光学定数の屈折率が波長３５０ｎｍから４２０ｎｍにおいて２．２以上２．５以下であることを特徴とする相変化型記録媒体。【選択図】      図１
2004273040.tif 000002
【特許請求の範囲】
【請求項１】
基板上に少なくとも第１の記録構成層と樹脂中間層と第２の記録構成層とが順次設けられ、該第１の記録構成層は基板側から順に反射層、界面層、第１保護層、第１記録層、第２保護層から構成され、該第２の記録構成層は樹脂中間層側から順に第３保護層、ＡｇまたはＡｇ合金層、界面層、第４保護層、第２記録層、第５保護層から構成された相変化型記録媒体であって、第３保護層としてＩＺＯ、前記第１記録層と第２記録層が少なくともＳｂＴｅを含有し、前記界面層の光学定数の屈折率が波長３５０ｎｍから４２０ｎｍにおいて２．２以上２．５以下であることを特徴とする相変化型記録媒体。
【請求項２】
前記界面層の形成成分がＴｉ−Ｃ−Ｏを少なくとも含むことを特徴とする請求項１に記載の相変化型記録媒体。
【請求項３】
前記界面層の形成成分がＭｏ−Ｃ−Ｏを少なくとも含むことを特徴とする請求項１に記載の相変化型記録媒体。
【請求項４】
前記界面層の形成成分がＶ−Ｃ−Ｏを少なくとも含むことを特徴とする請求項１に記載の相変化型記録媒体。
【請求項５】
前記界面層の形成成分がＺｒ−Ｃ−Ｏを少なくとも含むことを特徴とする請求項１に記載の相変化型記録媒体。
【請求項６】
前記界面層の形成成分がＣｒ−Ｃ−Ｏを少なくとも含むことを特徴とする請求項１に記載の相変化型記録媒体。
【請求項７】
前記界面層の形成成分がＮｂ−Ｃ−Ｏを少なくとも含むことを特徴とする請求項１に記載の相変化型記録媒体。
【請求項８】
前記界面層の形成成分がＭｎ−Ｃ−Ｏを少なくとも含むことを特徴とする請求項１に記載の相変化型記録媒体。
【請求項９】
前記界面層の形成成分がＳｉ−Ｃ−Ｏを少なくとも含むことを特徴とする請求項１に記載の相変化型記録媒体。
【請求項１０】
前記界面層の形成成分がＴａ−Ｃ−Ｏを少なくとも含むことを特徴とする請求項１に記載の相変化型記録媒体。
【発明の詳細な説明】
【０００１】
【発明の属する技術分野】
本発明は、書換え可能なＤＶＤ−Ｒ等の相変化型記録層を有する高密度記録用の光記録媒体（相変化型記録媒体）に関する。
【０００２】
【従来の技術】
一般にコンパクトディスク（ＣＤ）やＤＶＤは、凹ピットの底部および鏡面部からの光の干渉により生じる反射率変化を利用して２値信号の記録およびトラッキング信号を検出することにより行なわれている。近年、ＣＤと再生互換性（互換性）のある媒体として、相変化型の書換え可能なコンパクトディスク（ＣＤ−ＲＷ：ＣＤ−Ｒｅｗｒｉｔａｂｌｅ）が広く使用されつつあるほか、ＤＶＤについても相変化型の書換え可能なＤＶＤが各種提案されている。また、ＤＶＤの容量が４．７ＧＢであるのに対して、記録再生波長を３５０ｎｍ〜４２０ｎｍと短波長化し、開口数ＮＡ（Ｎｕｍｅｒｉｃａｌ  Ａｐｅｒｔｕｒｅ）を上げて２０ＧＢ以上の容量とするシステム高密度ＤＶＤ−Ｒが提案されている（例えば、非特許文献１参照。）。
【０００３】
これら相変化型の書換え可能なＣＤ、ＤＶＤおよびＤＶＤ−Ｒは、非晶質と結晶状態の屈折率差によって生じる反射率差および位相差変化を利用して記録情報信号の検出を行なう。通常の相変化媒体は、基板上に下部保護層、相変化型記録層、上部保護層、反射層を設けた構造を有し、これら構成層の多重干渉を利用して反射率差および位相差を制御し、ＣＤやＤＶＤとの互換性を持たせることができる。ＣＤ−ＲＷにおいては、反射率を１５〜２５％程度に落とした範囲内ではＣＤと記録信号および溝信号の互換性が確保でき、反射率の低いことをカバーする増幅系を付加したＣＤドライブでは再生が可能である。なお、相変化型記録媒体は消去と再記録過程を１つの集束光ビームの強度変調のみによって行なうことができるため、ＣＤ−ＲＷや書換え可能ＤＶＤ等の相変化型記録媒体において、記録とは記録と消去を同時に行なうオーバーライト（Ｏ／Ｗ）記録を含む。
【０００４】
相変化を利用した情報の記録には、結晶、非晶質またはそれらの混合状態を用いることができ、複数の結晶相を用いることもできるが現在実用化されている書き換え可能相変化型記録媒体は、未記録・消去状態を結晶状態とし、非晶質のマークを形成して記録するのが一般的である。
【０００５】
相変化型記録層の材料としてはいずれもカルコゲン元素、即ちＳ、Ｓｅ、Ｔｅを含むカルコゲナイド系合金を用いることが多い。例えば、ＧｅＴｅ−Ｓｂ２Ｔｅ３疑似二元合金を主成分とするＧｅＳｂＴｅ系、ＩｎＴｅ−Ｓｂ２Ｔｅ３疑似二元合金を主成分とするＩｎＳｂＴｅ系、Ｓｂ０．７Ｔｅ０．３共晶合金を主成分とするＡｇＩｎＳｂＴｅ系、ＧｅＳｂＴｅ系などである。このうち、ＧｅＴｅ−Ｓｂ２Ｔｅ３疑似二元合金に過剰のＳｂを添加した系、特にＧｅ１Ｓｂ２Ｔｅ４、もしくはＧｅ２Ｓｂ２Ｔｅ５などの金属間化合物近傍組成が主に実用化されている。これら組成は、金属間化合物特有の相分離を伴わない結晶化を特徴とし、結晶成長速度が速いために初期化が容易で、消去時の再結晶化速度が速い。このため従来から、実用的なオーバーライト（Ｏ／Ｗ）特性を示す記録層としては、疑似二元合金系や金属間化合物近傍組成が注目されていた（例えば、非特許文献２参照。）。
【０００６】
また、従来からＧｅＳｂＴｅ三元組成、もしくはこの三元組成を母体として添加元素を含有する記録層組成に関して報告がなされている（例えば、特許文献１〜４参照。）。しかしながら、このような組成の材料を書換え可能なＤＶＤ−Ｒなどの高密度記録用の光記録媒体へ適用するにはまだ開発が始まったばかりであり、解決しなければならない問題が多々ある。
特に、青色レーザーなど短波長の光学系の場合にはビーム出力が低く、そのため記録層にノイズが出やすいという欠点があり、オーバーライト（Ｏ／Ｗ）特性と保存特性を両立満足することが難しく、高速高密度記録化における課題となっている。
特許文献５では、耐熱性保護層として、段落［００１７］にＺｎＯ、ＺｒＯ、等の金属酸化物、ＴｉＣ、等の炭化物、あるいはそれらの混合物が示されている。しかしながら耐硫化物で、しかも保存性を確保しながら、記録再生特性を満足する効果はない。また、特願２００２−３３４３０３号では記録層１層で２層ではない。
【０００７】
【特許文献１】
特開昭６１−２５８７８７号公報
【特許文献２】
特開昭６２−１５２７８６号公報
【特許文献３】
特開平１−６３１９５号公報
【特許文献４】
特開平１−２１１２４９号公報
【特許文献５】
特開平６−６０４２６号公報（第３頁右欄第２６行目〜第３３行目）
【非特許文献１】
ＩＳＯＭ  Ｔｅｃｈｎｉｃａｌ  Ｄｉｇｅｓｔ，’００（２０００），Ｐ．２１０
【非特許文献２】
ＳＰＩＥ，ｖｏｌ．２５１４（１９９５），ｐｐ２９４−３０１
【０００８】
【発明が解決しようとする課題】
本発明は上述のごとき実情に鑑みてなされたもので、その目的は青色レーザーなど短波長の低出力光に対しても、ジッタなどのノイズが発生せず、オーバーライト（Ｏ／Ｗ）特性が優れ、アーカイバル特性も良好な高密度で記録可能な相変化型記録媒体を提供することにある。
【０００９】
【課題を解決するための手段】
すなわち、上記課題は、本発明の（１）「基板上に少なくとも第１の記録構成層と樹脂中間層と第２の記録構成層とが順次設けられ、該第１の記録構成層は基板側から順に反射層、界面層、第１保護層、第１記録層、第２保護層から構成され、該第２の記録構成層は樹脂中間層側から順に第３保護層、ＡｇまたはＡｇ合金層、界面層、第４保護層、第２記録層、第５保護層から構成された相変化型記録媒体であって、第３保護層としてＩＺＯ、前記第１記録層と第２記録層が少なくともＳｂＴｅを含有し、前記界面層の光学定数の屈折率が波長３５０ｎｍから４２０ｎｍにおいて２．２以上２．５以下であることを特徴とする相変化型記録媒体」、（２）「前記界面層の形成成分がＴｉ−Ｃ−Ｏを少なくとも含むことを特徴とする前記第（１）項に記載の相変化型記録媒体」、（３）「前記界面層の形成成分がＭｏ−Ｃ−Ｏを少なくとも含むことを特徴とする前記第（１）項に記載の相変化型記録媒体」、（４）「前記界面層の形成成分がＶ−Ｃ−Ｏを少なくとも含むことを特徴とする前記第（１）項に記載の相変化型記録媒体」、（５）「前記界面層の形成成分がＺｒ−Ｃ−Ｏを少なくとも含むことを特徴とする前記第（１）項に記載の相変化型記録媒体」、（６）「前記界面層の形成成分がＣｒ−Ｃ−Ｏを少なくとも含むことを特徴とする前記第（１）項に記載の相変化型記録媒体」、（７）「前記界面層の形成成分がＮｂ−Ｃ−Ｏを少なくとも含むことを特徴とする前記第（１）項に記載の相変化型記録媒体」、（８）「前記界面層の形成成分がＭｎ−Ｃ−Ｏを少なくとも含むことを特徴とする前記第（１）項に記載の相変化型記録媒体」、（９）「前記界面層の形成成分がＳｉ−Ｃ−Ｏを少なくとも含むことを特徴とする前記第（１）項に記載の相変化型記録媒体」、（１０）「前記界面層の形成成分がＴａ−Ｃ−Ｏを少なくとも含むことを特徴とする前記第（１）項に記載の相変化型記録媒体」によって解決される。
【００１０】
上記課題を解決するために、本発明に係る相変化型記録媒体は、基板上に少なくとも第１の記録構成層と樹脂中間層と第２の記録構成層とが順次設けられ、該第１の記録構成層は基板側から順に反射層、界面層、第１保護層、第１記録層、第２保護層から構成され、該第２の記録構成層は樹脂中間層側から順に第３保護層、ＡｇまたはＡｇ合金層、界面層、第４保護層、第２記録層、第５保護層から構成された相変化型記録媒体であって、第３保護層としてＩＺＯ、前記第１記録層と第２記録層が少なくともＳｂＴｅを含有し、前記界面層の光学定数の屈折率が波長３５０ｎｍから４２０ｎｍにおいて２．２以上２．５以下であり、光の干渉により、第１の記録層構成の光透過量が増え、第２記録層に到達する光量が増加し、記録感度を良好にし、ジッタなどのノイズが発生せず、Ｏ／Ｗ特性、アーカイバル特性、高密度記録性能を向上させたものである。
【００１１】
すなわち、上記第（１）の記録媒体は、光照射による結晶とアモルファスの相転移現象を利用した相変化型記録媒体であって、前記構成層が順次構成される。例えば、案内用の溝を形成した基板上にＡｇ合金からなる反射層を設け、光学定数である屈折率ｎが２．２以上２．５以下である界面層、第１保護層と第２保護層とを、例えばＺｎＳとＳｉＯ２の混合系組成とし、ＳｂＴｅを主たる構成元素として含有する第１記録層を積層構成した、いわゆる反射層から第２保護層までを第１記録層に記録するための第１の記録構成層として備えている。そして、第２保護層の上にＵＶ樹脂等の透明樹脂にて溝を形成した中間層を介して、さらに酸化物層を設け、この酸化物層と隣接して第３の保護層であるＩＺＯ膜、さらにＡｇあるいはＡｇ合金層を設け、第４保護層と第５保護層を、例えばＺｎＳとＳｉＯ２の混合系組成とし、ＳｂＴｅを主たる構成元素として含有する第２記録層を積層構成した、いわゆる第３保護層から第５保護層までを第２記録層に記録するための第２の記録構成層として備えた構成となっている。
【００１２】
上記のように記録層は２層構成され、各記録層がＳｂＴｅを少なくとも含むことにより、小さいマークを形成しやすくして高密度記録への対応を図り、第１の記録層構成では光学定数である屈折率ｎが２．２以上２．５以下である界面層を反射層と第１保護層の間に形成し、第１の記録層構成の光入射量が少ないので光つまり熱の界面を促進し、第一記録層の記録感度を良好にする。また第２の記録層構成では、２つの記録層の中間に第３の保護層であるＩＺＯ膜とＡｇあるいはＡｇ合金層を厚さ２０ｎｍ以下にて形成することにより放熱性をよくし、記録波長４０５ｎｍ付近で光の透過率、熱伝導率が高いＡｇあるいはＡｇ合金を用いることによって放熱性をＯ／Ｗで保ち、Ｏ／Ｗ特性を良くし、かつ高密度での記録を可能とするものである。
【００１３】
反射層について説明する。本発明においては、非常に高熱伝導率で３００ｎｍ以下の薄い反射層（２）を用いて、横方向の放熱効果を促進するのが特徴である。一般には薄膜の熱伝導率はバルク状態の熱伝導率と大きく異なり、小さくなっているのが普通である。特に４０ｎｍ未満の薄膜では成長初期の島状構造の影響で熱伝導率が１桁以上小さくなる場合があり好ましくない。さらに、成膜条件によって結晶性や不純物量が異なり、これが同じ組成でも熱伝導率が異なる要因になる。
本発明において良好な特性を示す高熱伝導率の反射層を規定するために、反射層（２）の熱伝導率は直接測定することも可能であるが、その熱伝導の良否を電気抵抗を利用して見積もることができる。金属膜のように電子が熱もしくは電気伝導を主として司る材料においては熱伝導率と電気伝導率は良好な比例関係があるためである。薄膜の電気抵抗はその膜厚や測定領域の面積で規格化された抵抗率値で表わす。体積抵抗率と面積抵抗率は通常の４探針法で測定でき、ＪＩＳ    Ｋ    ７１９４によって規定されている。本法により、薄膜の熱伝導率そのものを実測するよりもはるかに簡便かつ再現性の良いデータが得られる。
【００１４】
本発明において好ましい反射層の特性としては、体積抵抗率が２０ｎΩ・ｍ以上１５０ｎΩ・ｍ以下であり、より好ましくは２０ｎΩ・ｍ以上１００ｎΩ・ｍ以下である。体積抵抗率２０ｎΩ・ｍ未満の材料は薄膜状態では実質的に得にくい。体積抵抗率１５０ｎΩ・ｍより体積抵抗率が大きい場合でも、例えば３００ｎｍを超える厚膜とすれば面積抵抗率を下げることはできるが、本発明者らの検討によれば、このような高体積抵抗率材料で面積抵抗率のみ下げても、充分な放熱効果は得られなかった。厚膜では単位面積当たりの熱容量が増大してしまうためと考えられる。また、このような厚膜では成膜に時間がかかり、材料費も増えるため製造コストの観点から好ましくない。さらに、膜表面の微視的な平坦性も悪くなってしまう。好ましくは、膜厚３００ｎｍ以下で面積抵抗率０．２以上０．９Ω／□以下が得られるような、低体積抵抗率材料を用いる。０．５Ω／□が最も好ましい。
【００１５】
本発明に適した材料は、以下のとおりである。例えば、Ｃｕを０．３重量％以上５．０重量％以下含有するＡｇ−Ｃｕ系合金である。特に、ＺｎＳとＳｉＯ２からなる層（ＡｌＮ層）の保護層（３）、（５）、（７）、（９）、（１１）に対しては、Ｃｕを０．５重量％以上４．０重量％以下含有するＡｇ−Ｃｕ系合金が、耐食性、密着性、高熱伝導率のすべてをバランス良く満足する反射層として望ましい。
また、Ｓｉを０．３重量％以上０．８重量％以下、Ｐｄを０．３重量％以上１．２重量％以下含有するＡｇ−Ｐｄ−Ｃｕ系合金も有効である。
また、Ａｌ合金でも熱伝導率は良いが、製膜後の表面性が悪くＡｇ合金のほうが高密度記録に適している。
【００１６】
また、本発明の相変化型記録媒体における界面層の形成成分をＴｉ−Ｃ−Ｏ（前記第（２）項）、あるいはＭｏ−Ｃ−Ｏ（前記第（３）項）、あるいはＶ−Ｃ−Ｏ（前記第（４）項）、あるいはＺｒ−Ｃ−Ｏ（前記第（５）項）、あるいはＣｒ−Ｃ−Ｏ（前記第（６）項）、あるいはＮｂ−Ｃ−Ｏ（前記第（７）項）、あるいはＭｎ−Ｃ−Ｏ（前記第（８）項）、あるいはＳｉ−Ｃ−Ｏ（前記第（９）項）あるいはＴａ−Ｃ−Ｏ（前記第（１０）項）とすることにより、界面層の光学定数のｎが２．２以上２．５以下であることにより、光の干渉により、記録層第１の透過率が向上し第２の記録層構成の記録感度を良好にし、ジッタなどのノイズが発生せず、Ｏ／Ｗ特性、アーカイバル特性、高密度記録性能を向上させたものである。
【００１７】
【発明の実施の形態】
以下、本発明の実施の形態について説明する。
図１は、本発明の相変化型記録媒体の一例を示す層構成断面図を模式的に描いたものであり、基板（１）／反射層（２）／界面層（１４）／第１保護層（３）／第１記録層（４）／第２保護層（５）／樹脂中間層（６）／第３保護層（７）／ＡｇまたはＡｇ合金層（８）／界面層（１４）／第４保護層（９）／第２記録層（１０）／第５保護層（１１）／接着層（１２）／カバー基板（１３）の構成を有している。図１のような各層の順序は、透明カバー基板（１３）を介して記録再生用の集束光ビーム、例えばレーザ光を各記録層に照射する場合に適している。
【００１８】
本発明の相変化型記録媒体における基板（１）の材料としては、ポリカーボネート、アクリル樹脂、ポリオレフィンなどの透明樹脂、あるいは透明ガラスを用いることができる。なかでも、ポリカーボネート樹脂はＣＤにおいて最も広く用いられているなど実績もあり、また安価でもあるため最も好ましい材料である。
基板（１）には通常、記録再生光を案内するピッチ０．８μｍ以下の溝を設けるが、この溝は必ずしも幾何学的に矩形あるいは台形状の溝である必要はなく、例えばイオン注入などによって、屈折率の異なる導波路のようなものを形成して光学的に溝が形成されていてもよい。
【００１９】
次に、本発明の相変化型記録媒体における第１記録層（４）および第２記録層（１０）の材質は、ＳｂおよびＴｅを主たる構成元素として含有する合金を主成分とする薄膜からなるものであり、このような合金としては、例えばＧｅ、Ｓｂ、Ｔｅを構成元素とするものがある。このような構成元素からなる上記各記録層には必要に応じて他の元素を、合計１０原子％程度まで添加してもよい。また、各記録層にさらにＯ、ＮあるいはＳから選ばれる少なくとも一つの元素を０．１原子％以上、５原子％以下添加することにより、記録層の光学定数を微調整することができる。しかし、５原子％を超えて添加することは結晶化速度を低下させ、消去性能を悪化させるので好ましくない。
【００２０】
また、オーバーライト（Ｏ／Ｗ）時の結晶化速度を低下させずに経時安定性を増すため、Ｖ、Ｎｂ、Ｔａ、Ｃｒ、Ｃｏ、ＰｔあるいはＺｒから選ばれる少なくとも一種を８原子％以下添加するのが好ましく、より好ましくは０．１原子％以上、５原子％以下である。ＳｂＴｅに対する、上記添加元素とＧｅの合計添加量は１５原子％以下であることが望ましい。１５原子％より過剰に含まれるとＳｂ以外の相分離を誘起してしまう。特に、Ｇｅ含有量が３原子％以上、５原子％以下の場合には添加効果が大きい。
【００２１】
経時安定性の向上と屈折率の微調整のために、Ｓｉ、ＳｎあるいはＰｂの少なくとも一種を５原子％以下添加するのが好ましい。これら添加元素とＧｅの合計の添加量は１５原子％以下が好ましい。なお、Ｓｉ、ＳｎあるいはＰｂの各元素は、Ｇｅと同じく４配位ネットワークを持った元素である。
【００２２】
また、Ａｌ、Ｇａ、Ｉｎを８原子％以下添加することにより、結晶化温度を上昇させると同時にジッタを低減させたり、記録感度を改善する効果もあるが、偏析も生じやすいため、６原子％以下とするのが好ましい。Ａｌ、Ｇａ、Ｉｎの各添加量は、Ｇｅと合わせた合計添加量として１５原子％以下、好ましくは１３％以下とすることが望ましい。Ａｇを８原子％以下の量で添加することは、記録感度を改善する上で効果があり、特にＧｅ原子量が５原子％を超える場合に用いれば効果が顕著である。しかし、Ａｇの添加量が８原子％を超えるとジッタを増加させたり、非晶質マークの安定性を損ねるので好ましくない。また、Ｇｅと合わせた合計添加量が１５原子％を超えると偏析を生じやすいので好ましくない。Ａｇの含有量として最も好ましいのは５原子％以下である。
【００２３】
本発明の相変化型記録媒体の第１記録層（４）および第２記録層（１０）は、相変化型の記録層であり、その厚さは一般的に５ｎｍ〜１００ｎｍの範囲が好ましい。第１記録層（４）および第２記録層（１０）の厚みが５ｎｍより薄いと充分なコントラストが得られ難く、また結晶化速度が遅くなる傾向があり、短時間での消去が困難となりやすい。一方、１００ｎｍを越すとやはり光学的なコントラストが得にくくなり、またクラックが生じやすくなる。コントラストとしては、ＤＶＤなど再生専用ディスクと互換性が取れる必要がある。
【００２４】
また、最短マーク長が０．５μｍ以下となるような高密度記録では、上記記録層は５ｎｍ以上、２５ｎｍ以下が好ましい。５ｎｍ未満では反射率が低くなり過ぎ、また膜成長初期の不均一な組成、疎な膜の影響が現れやすいので好ましくない。一方、２５ｎｍより厚いと熱容量が大きくなり記録感度が悪くなる他、結晶成長が３次元的になるため、非晶質マークのエッジが乱れジッタが高くなる傾向にある。さらに、第１記録層（４）および第２記録層（１０）の相変化による体積変化が顕著になり、繰返しオーバーライト（Ｏ／Ｗ）耐久性が悪くなるので好ましくない。マーク端のジッタおよび繰返しオーバーライト（Ｏ／Ｗ）耐久性の観点からは２０ｎｍ以下とすることがより望ましい。
【００２５】
各第１記録層（４）および第２記録層（１０）の密度はバルク密度の８０％以上、より好ましくは９０％以上であることが望ましい。
第１記録層（４）および第２記録層（１０）の密度は、スパッタ成膜法においては、成膜時のスパッタガス（Ａｒ等の希ガス）の圧力を低くする、あるいはターゲット正面に近接して基板を配置するなどして記録層に照射される高エネルギーＡｒ量を多くすることが必要である。高エネルギーＡｒは、スパッタのためにターゲットに照射されるＡｒイオンが、一部跳ね返されて基板側に到達するもの、あるいはプラズマ中のＡｒイオンが基板全面のシース電圧で加速されて基板に達するものかのいずれかである。このような高エネルギーの希ガスの照射効果を「ａｔｏｍｉｃ  ｐｅｅｎｉｎｇ効果」という。一般的に使用されるＡｒガスでのスパッタでは、ａｔｏｍｉｃ  ｐｅｅｎｉｎｇ効果によってＡｒがスパッタ膜に混入される。この混入された膜中のＡｒ量により、ａｔｏｍｉｃ  ｐｅｅｎｉｎｇ効果を見積もることができる。すなわち、Ａｒ量が少なければ高エネルギーＡｒ照射効果が少ないことを意味し、密度の疎な膜が形成されやすい。一方、Ａｒ量が多ければ高エネルギーＡｒの照射が激しく、密度は高くなるものの膜中に取り込まれたＡｒが繰返しオーバーライト（Ｏ／Ｗ）時にｖｏｉｄとなって析出し、繰返しの耐久性を劣化させる。記録層膜中の適当なＡｒ量は、０．１原子％以上、１．５原子％以下である。さらに、直流スパッタリングよりも高周波スパッタリングを用いた方が、膜中Ａｒ量を少なくして高密度膜が得られるので好ましい。
【００２６】
また、本発明の相変化型記録媒体の第１記録層（４）および第２記録層（１０）は、成膜後の状態は通常、非晶質である。したがって、成膜後に各記録層全面を結晶化して初期化された状態（未記録状態）とする必要がある。初期化方法としては、固相でのアニールによる初期化も可能であるが、一旦記録層を溶融させ再凝固時に徐冷して結晶化させる、いわゆる溶融再結晶化による初期化が望ましい。上記各記録層は成膜直後には結晶成長の核がほとんどなく、固相での結晶化は困難であるが、溶融再結晶化によれば少数の結晶核が形成されて後、溶融して結晶成長が主体となって高速で再結晶化が進む。
第１記録層（４）および第２記録層（１０）における溶融再結晶化による結晶と固相でのアニールによる結晶とは反射率が異なるため、混在するとノイズの原因となる。そして、実際のオーバーライト（Ｏ／Ｗ）記録の際には、消去部は溶融再結晶化による結晶となるため、初期化も溶融再結晶化により行なうのが好ましい。
【００２７】
溶融再結晶化による初期化の際、記録層を溶融するのは局所的かつ１ミリ秒程度以下の短時間で行なうのがよい。この理由は、溶融領域が広かったり、溶融時間あるいは冷却時間が長過ぎると熱によって各層が破壊されたり、プラスチック基板表面が変形したりするためである。初期化に適した熱履歴を与えるには、波長６００〜１０００ｎｍ程度の高出力半導体レーザー光を長軸１００〜３００μｍ、短軸１〜３μｍに集束して照射し、短軸方向を走査軸として１〜１０ｍ／ｓの線速度で走査することが望ましい。同じ集束光でも円形に近いと溶融領域が広すぎ、再非晶質化が起きやすく、また多層構成や基板へのダメージが大きく好ましくない。
【００２８】
初期化が溶融再結晶化によって行なわれたことは以下のようにして確認できる。すなわち、該初期化後の媒体に直径約１．５μｍより小さいスポット径に集束された記録層を溶融するにたる記録パワーＰｗの記録光を、直流的に一定線速度で照射する。案内溝がある場合は、その溝もしくは溝間からなるトラックにトラッキングサーボおよびフォーカスサーボをかけた状態で行なう。
その後、同じトラック上に消去パワーＰｅ（≦Ｐｗ）の消去光を直流的に照射して得られる消去状態の反射率が全く未記録の初期状態の反射率とほとんど同じであれば、該初期化状態は溶融再結晶状態と確認できる。なぜなら、記録光照射により記録層は一旦溶融されており、それを消去光照射で完全に再結晶化した状態は、記録光による溶融と消去光による再結晶化の過程を経ており、溶融再結晶化された状態にあるからである。なお、初期化状態の反射率Ｒｉｎｉと溶融再結晶化状態Ｒｃｒｙの反射率がほぼ同じであるとは、（Ｒｉｎｉ−Ｒｃｒｙ）／｛（Ｒｉｎｉ＋Ｒｃｒｙ）／２｝で定義される両者の反射率差が２０％以下であることを言う。通常、アニール等の固相結晶化だけでは，その反射率差は２０％より大きい。
【００２９】
このような本発明の第１記録層（４）および第２記録層（１０）は、それぞれ図１に示すように、第１記録層（４）は、第１保護層（３）と第２保護層（５）との間に、また第２記録層（１０）は、第４保護層（９）と第５保護層（１１）との間に挟み込まれた構成となって、基板（１）表面（溝形成面）上に設けられている。
【００３０】
本発明の第１保護層（３）、第２保護層（５）、第４保護層（９）、第５保護層（１１）の各保護層について以下に説明する。
第１の記録構成層（１００）の第１保護層（３）は第１記録層（４）と反射層（２）の相互拡散を防止し、第１記録層（４）の変形を抑制しつつ、反射層（２）へ効率的に熱を逃すという機能を併せ持つ。また、第２保護層（５）は、主として記録時の高温による樹脂中間層（６）の表面の変形を防止するのに有効である。第２の記録構成層（２００）の第４保護層（９）は、第２記録層（１０）とＡｇまたはＡｇ合金層（８）と第３保護層（７）および界面層に熱を逃がす機能と、第２記録層（１０）とＡｇまたはＡｇ合金層（８）の相互拡散を防止する機能を併せ持つ。また、第５保護層（１１）は、反射率の調整と記録時の高温による接着層（１２）とカバー基板（１３）の変形を防止するのに有効である。
【００３１】
第１保護層（３）、第２保護層（５）、第４保護層（９）、第５保護層（１１）の材料としては、屈折率、熱伝導率、化学的安定性、機械的強度あるいは密着性等に留意して決定される。上記各保護層を形成する材料としては熱伝導特性が低い方が望ましいが、その目安は１×１０−３ｐＪ／（μｍ・Ｎ・ｎｓｅｃ）である。なお、このような低熱伝導率材料の薄膜状態の熱伝導率を直接測定するのは困難であり、直接測定に代わるものとして熱シミュレーションと実際の記録感度の測定結果から目安を得ることができる。
【００３２】
好ましい結果をもたらす低熱伝導率の上記各保護層用材料としては、ＺｎＳ、ＺｎＯ、ＴａＳ２または希土類硫化物のうちの少なくとも一種を５０ｍｏｌ％以上、９０ｍｏｌ％以下含み、透明性が高く、かつ融点または分解点が１０００℃以上の耐熱性化合物とを含む複合誘電体が望ましい。より具体的にはＬａ、Ｃｅ、Ｎｄ、Ｙ等の希土類の硫化物を６０ｍｏｌ％以上、９０ｍｏｌ％以下含む複合誘電体が望ましい。あるいは、ＺｎＳ、ＺｎＯもしくは希土類硫化物の組成の範囲を７０〜９０ｍｏｌ％とすることが望ましい。
これらと混合されるべき、融点または分解点が１０００℃以上の耐熱化合物材料としては、Ｍｇ、Ｃａ、Ｓｒ、Ｙ、Ｌａ、Ｃｅ、Ｈｏ、Ｅｒ、Ｙｂ、Ｔｉ、Ｚｒ、Ｈｆ、Ｖ、Ｎｂ、Ｔａ、Ｚｎ、Ａｌ、Ｓｉ、Ｇｅ、Ｐｂ等の酸化物、窒化物、炭化物やＣａ、Ｍｇ、Ｌｉ等のフッ化物を用いることができる。
なお、上記酸化物、硫化物、窒化物、炭化物、フッ化物は必ずしも化学量論的組成をとる必要はなく、屈折率等の制御のために組成を制御したり、混合して用いることも有効である。
【００３３】
本発明の第１保護層（３）、第２保護層（５）、第４保護層（９）、第５保護層（１１）の各保護層としては、上記留意点および本発明の第１記録層（４）および第２記録層（１０）を構成する材料との整合性を考慮すると、ＺｎＳとＳｉＯ２との混合系組成が最も好ましい。
本発明においては，上記のように各保護層ともＺｎＳとＳｉＯ２とを混合したものとしているが、このように同じ材料にすると製造上のコスト低減の面からも有利である。
【００３４】
前記各保護層の機能等について、さらに詳述する。
本発明の層構成は、急冷構造と呼ばれる層構成の一種に属する。急冷構造は、放熱を促進して記録層再凝固時の冷却速度を高める層構成を採用することで、非晶質マーク形成の際における再結晶化の問題を回避しつつ、高速結晶化による高消去比を実現する。
【００３５】
本発明の第１保護層（３）および第４保護層（９）の膜厚は、繰返しオーバーライト（Ｏ／Ｗ）における耐久性に大きく影響し、特にジッタの悪化を抑制する上でも重要である。膜厚は一般的に５ｎｍ以上、３０ｎｍ以下である。５ｎｍ未満では、上記保護層部での熱伝導の遅延効果が不充分で記録感度低下が著しくなり好ましくない。膜厚が３０ｎｍより厚いとマーク幅方向の温度分布の充分な平坦化効果が得られないほか、記録時にそれぞれ第２保護層（５）および第５保護層（１１）の各記録側と反射層側とで温度差が大きくなり、保護層の両側における熱膨張差から保護層自体が非対称に変形しやすくなる。この繰返しは、保護層内部に微視的塑性変形を蓄積させ、ノイズの増加を招くので好ましくない。
第１保護層（３）および第４保護層（９）の詳細な厚さは、記録レーザー光の波長が６００〜７００ｎｍでは１５ｎｍ〜２５ｎｍが好ましく、波長が３５０〜６００ｎｍでは３〜２０ｎｍが好ましく、より好ましくは３〜１５ｎｍである。
【００３６】
また、第２の保護層（５）および第５の保護層（１１）の膜厚は、３０ｎｍ以上、１６０ｎｍ以下とする必要がある。３０ｎｍより薄いと、記録層溶融時の変形等によって破壊されやすく、Ｏ／Ｗ特性が悪くなる。また１６０ｎｍ以上では反射率変動が大きく均一に記録ができにくい。Ｏ／Ｗ特性は、４５ｎｍ以上１３０ｎｍ以下がより好ましい。
【００３７】
上記のような相変化型記録層材料を用いると、最短マーク長０．３μｍ以下の高密度記録において低ジッタを実現できるが、本発明者らの検討によれば高密度記録を実現するために短波長のレーザーダイオード（例えば、波長４１０ｎｍ以下）を用いる場合には、上記急冷構造の層構成についても一層の留意が必要になる。特に、波長が５００ｎｍ以下、開口数ＮＡが０．５５以上の小さな集束光ビームを用いた１ビームオーバーライト特性の検討において、マーク幅方向の温度分布を平坦化することが高消去比および消去パワーマージンを広く取るために重要であることが判った。上記傾向は、波長３５０〜４２０ｎｍ、ＮＡ＝０．８５前後の光学系を用いた、ＤＶＤ−Ｒ対応の光学系においても同様である。
【００３８】
本発明者らは前記要求に適合するように２層記録構造の相変化型記録媒体の適切な層構成を検討し、光透過性があるとともに放熱性もあり、かつ高記録感度になるように界面層（１４）を構成し、記録感度を良好にする設計を行なった。
【００３９】
前記のような光学系を用いた高密度マーク長変調記録においては、特に熱伝導特性の低いものが第１保護層（３）、第４保護層（９）として用いられ、好ましくはその膜厚を３ｎｍ以上、２０ｎｍ以下とすることが重要である。このため、第１保護層（５）上に設けられる界面層（１４）は、高熱伝導率であることが必要となり、この構成によって高速記録時に熱が急激に逃げず、かつ反射層に熱が伝わり、高速記録が可能となる。
また第１記録層構成に到達する光は第２記録層構成を透過してくるので、透過光としては入射光の半分以下なので、入射光が増えるか、第１記録層の感度が良い方が良い。
本発明では、入射光の少ない第１記録層構成において第１記録層は熱伝導率の低い層ではさまれ記録感度を良くし、第１保護層を３ｎｍから１０ｎｍと薄く形成し、第１保護層と反射層の間に光学定数である屈折率ｎが２．２以上２．４以下の界面層を設けることで熱を吸収しやすくでき、記録感度が良くなる。
【００４０】
上記において、熱伝導性のみを考えた場合には、第１保護層（３）あるいは第４保護層（９）の熱伝導係数を高くしても放熱効果は促進されるが、あまり放熱が促進されると記録に要する照射パワーが高くなり、記録感度が著しく低下してしまうという問題が生ずるため、低熱伝導率である必要がある。
低熱伝導率の薄膜保護層を用いることにより、記録パワー照射開始時点の数ｎｓｅｃ〜数１０ｎｓｅｃにおいて記録層から反射層への熱伝導に時間的な遅延を与え、その後に反射層への放熱を促進することができるため、保護層の熱伝導特性により必要以上に記録感度を低下させることがない。このような理由から、従来知られているＳｉＯ２、Ｔａ２Ｏ５、Ａｌ２Ｏ３、ＡｌＮあるいはＳｉＮ等を主成分とする保護層材料は、それ自身の熱伝導率が高すぎるために単体で使用することは好ましくない。
【００４１】
本発明の一例として界面層（Ｔｉ−Ｃ−Ｏ）（１４）を厚さ４ｎｍ設けた、本発明の構成からなる相変化型記録媒体の第１記録層（１０）の記録感度特性を表１に示した。
アーカイバル特性（８０℃、８５％）
【００４２】
【表１】
2004273040.tif 000003
【００４３】
記録再生条件は４０５ｎｍ、ＮＡ＝０．８５、５．７ｍ／ｓ、記録線密度：０．１３μｍ／ｂｉｔ、記録パワーはジッタが最小となる記録パワー５．５ｍＷで記録、再生パワー：０．３ｍＷ、ジッタはσ／Ｔｗ（ウインドウ幅）、１−７変調でランダム信号を記録した。
表１に示すように、界面層があるほうがアーカイバル評価（８０℃、８５％）を行なってもジッタ変化がなく良好なメディアである。これは反射層として、第３保護層（７）としてＩＺＯを用いると、ＩＺＯは熱伝導率が高いので、第２記録層（１０）で記録される際に発生する熱がＡｇおよびＡｇ合金層を経由して、第３保護層（７）で放熱される。これによって、急激な冷却が必要とされる相変化材料ＳｂＴｅを主成分とする記録層は最適な急冷状態となり、小さなアモルファスマークが形成可能となる。
【００４４】
また、界面層（１４）として、Ｔｉ−Ｃ−Ｏ、あるいはＭｏ−Ｃ−Ｏ、あるいはＶ−Ｃ−Ｏ、あるいはＺｒ−Ｃ−ＯあるいはＣｒ−Ｃ−Ｏ、あるいはＮｂ−Ｃ−Ｏ、あるいはＭｎ−Ｃ−Ｏ、あるいはＳｉ−Ｃ−Ｏ、Ｔａ−Ｃ−Ｏで形成すると、上記材料の酸素量は１０％以下と少量でかつ安定であり、反射層にＡｇやＡｌ等の材料を使用しても、酸化され材料の変化がほとんど見受けられない。上記材料とＡｇ反射層の組み合わせのメディアではアーカイバル保存性（８０℃８５％、２００時間）も記録したマークのジッタが変化せず、良好な特性を示した。
【００４５】
しかし、第２の記録構成層（２００）の放熱性としては、前述のように第３保護層（７）の放熱性だけでは不充分でＡｇおよびＡｇ合金層（８）が熱の放熱性を改善して、特にＳｂＴｅをべースにした記録層では熱の最初の急冷性がアモルファスマークを形成するので、ＡｇおよびＡｇ合金層（８）と第３保護層（７）と界面層（１４）を組み合わせた構成とすることにより、高密度とＯ／Ｗ特性と保存性が改善される。
【００４６】
以下に、放熱機能を担う反射層（２）とＡｇまたはＡｇ合金層（８）についてそれぞれ説明する。
反射層（２）はとりわけ高熱伝導率の材料とすることにより、消去比および消去パワーマージンを改善できる。検討の結果、広い消去パワー範囲において本発明の記録層が持つ良好な消去特性を発揮させるには、単に膜厚方向の温度分布や時間変化のみならず膜面方向（記録ビーム走査方向に対して垂直方向）の温度分布をできるだけ平坦化できるような層構成を用いるのが好ましい。本発明においては、非常に高熱伝導率で３００ｎｍ以下の薄い反射層（２）を用いて、横方向の放熱効果を促進するのが特徴である。
一般には薄膜の熱伝導率はバルク状態の熱伝導率と大きく異なり、小さくなっているのが普通である。特に、４０ｎｍ未満の薄膜では成長初期の島状構造の影響で熱伝導率が１桁以上小さくなる場合があり好ましくない。さらに、成膜条件によって結晶性や不純物量が異なり、これによって同じ組成でも熱伝導率が異なる要因になる。
【００４７】
第１の記録構成層（１００）の反射層（２）における放熱は、反射層（２）の厚みを厚くしても達成できるが、反射層（２）の厚みが３００ｎｍを超えると第１記録層（４）膜面方向よりも膜厚方向の熱伝導が顕著になり、膜面方向の温度分布改善効果が得られない。また、反射層（２）自体の熱容量が大きくなり、反射層（２）ばかりでなく、ひいては第１記録層（４）の冷却に時間がかかるようになって非晶質マークの形成が阻害される。最も好ましいのは、高熱伝導率の反射層（２）を薄く設けて横方向への放熱を選択的に促進することである。従来用いられていた急冷構造は、膜厚方向の１次元的な熱の逃げにのみ注目し、第１記録層（４）から反射層（２）に早く熱を逃すことのみを意図しており、この平面方向の温度分布の平坦化に充分な留意が払われていなかった。
【００４８】
本発明に適した反射層（２）の材料としてはＡｇまたはＡｇ合金、Ｃｕ合金、Ａｌ合金等が挙げられる。
Ａｇ合金としては、後述のＡｇまたはＡｇ合金層（８）に用いられると同様のＡｇ合金が挙げられる。Ａｇ合金を反射層（２）として用いる場合、好ましい膜厚は３０ｎｍ以上、２００ｎｍ以下である。３０ｎｍ未満では純Ａｇでも放熱効果は不充分である。２００ｎｍを超えると熱が水平方向より垂直方向に逃げて水平方向の熱分布改善に寄与しないし、不必要な厚膜は生産性を低下させる。また、膜表面の微視的な平坦性も悪くなる。
【００４９】
Ｃｕ合金としては、例えばＣｕを０．３重量％以上、５．０重量％以下含有するＡｌ−Ｃｕ系合金がある。特に、ＺｎＳとＳｉＯ２との混合系組成とＴａ２Ｏ５とを組み合わせた２層構成保護層とする場合には、Ｃｕを０．５重量％以上、４．０重量％以下含有するＡｌ−Ｃｕ系合金が耐食性、密着性、高熱伝導率の全てをバランス良く満足する反射層として望ましい。また、Ｓｉを０．３重量％以上、０．８重量％以下、Ｍｇを０．３重量％以上、１．２重量％以下含有するＡｌ−Ｍｇ−Ｓｉ系合金も有効である。
【００５０】
Ａｌ合金としては、例えばＡｌにＴａ、Ｔｉ、Ｃｏ、Ｃｒ、Ｓｉ、Ｓｃ、Ｈｆ、Ｐｄ、Ｐｔ、Ｍｇ、Ｚｒ、ＭｏあるいはＭｎを０．２原子％以上、２原子％以下含む合金などがあり、これらは添加元素濃度に比例して体積抵抗率が増加し、また耐ヒロック性が改善され、耐久性、体積抵抗率、成膜速度等考慮して用いることができる。Ａｌ合金に関しては、添加不純物量０．２原子％未満では成膜条件にもよるが、耐ヒロック性は不充分であることが多い。また、２原子％より多いと上記の低抵抗率が得られにくい。経時安定性をより重視する場合には添加成分としてはＴａが好ましい。
【００５１】
上記Ａｌ合金を反射層（２）として用いる場合、好ましい膜厚は１５０ｎｍ以上、３００ｎｍ以下である。１５０ｎｍ未満では純Ａｌでも放熱効果は不充分である。前記のように３００ｎｍを超えると熱が水平方向より垂直方向に逃げて水平方向の熱分布改善に寄与しないし、反射層そのものの熱容量が大きく、そのため記録層の冷却速度が遅くなってしまう。また、膜表面の微視的な平坦性も悪くなる。
【００５２】
次にＡｇまたはＡｇ合金層（８）について説明する。
本発明の第２記録層（１０）はＴｍ近傍での再凝固時の結晶成長が再結晶化の律速になっている。Ｔｍ近傍での冷却速度を極限まで大きくして非晶質マークおよびそのエッジの形成を確実かつ明確なものとするには、超急冷構造が有効であり、かつ膜面方向の温度分布の平坦化で、もともとＴｍ近傍で高速消去可能であったものがより高消去パワーまで確実に再結晶化による消去を確保できる。このため、いわゆる「第３保護層（７）での熱伝導遅延効果を考慮した超急冷構造」を本発明に係る第２の記録構成層（２００）に適用すると、従来のＧｅＴｅ−Ｓｂ２Ｔｅ３記録層に比べて一層効果がある。
【００５３】
このような超急冷のための放熱構成層としてＡｇまたはＡｇ合金層（８）が用いられる。ＡｇまたはＡｇ合金層（８）の形成する場合については製膜時のデポレート反射層（２）よりも遅くして膜厚不均一性をなくして形成する。ＡｇまたはＡｇ合金層（８）の膜厚は、５ｎｍ以上、２０ｎｍ以下が望ましい。５ｎｍ以下はデポレートを遅くしても不均一になる。
Ａｇ合金としては、ＡｇにＣｕ、Ｔｉ、Ｖ、Ｔａ、Ｎｂ、Ｗ、Ｃｏ、Ｃｒ、Ｓｉ、Ｇｅ、Ｓｎ、Ｓｃ、Ｈｆ、Ｐｄ、Ｒｈ、Ａｕ、Ｐｔ、Ｍｇ、Ｚｒ、ＭｏあるいはＭｎを０．２原子％以上、５原子％以下含む合金も望ましい。経時安定性をより重視する場合には添加成分としてはＴｉ、Ｍｇが好ましい。
【００５４】
本発明者らは前記反射層（２）およびＡｇまたはＡｇ合金層（８）における、Ａｌへの添加元素あるいはＡｇへの添加元素は、その添加元素濃度に比例して体積抵抗率が増加することを確認している。一方、不純物の添加は一般的に結晶粒径を小さくし、粒界の電子散乱を増加させて熱伝導率を低下させると考えられる。添加不純物量を調節することは、結晶粒径を大きくすることで材料本来の高熱伝導率を得るために必要である。
【００５５】
なお、反射層（２）およびＡｇまたはＡｇ合金層（８）は通常スパッタ法や真空蒸着法で形成されるが、ターゲットや蒸着材料そのものの不純物量もさることながら、成膜時に混入する水分や酸素量も含めて全不純物量を２原子％以下とする必要がある。このためにプロセスチャンバの到達真空度は１×１０−３Ｐａ以下とすることが望ましい。また、１０−４Ｐａより悪い到達真空度で成膜する場合には、成膜レートを１ｎｍ／秒以上、好ましくは１０ｎｍ／秒以上として不純物が取り込まれるのを防ぐことが望ましい。あるいは、意図的な添加元素を１原子％より多く含む場合は、成膜レートを１０ｎｍ／秒以上として付加的な不純物混入を極力防ぐことが望ましい。
【００５６】
成膜条件は不純物量とは無関係に結晶粒径に影響を及ぼす場合もある。例えば、ＡｌにＴａを２原子％程度混入した合金膜は、結晶粒の間に非晶質相が混在するが結晶相と非晶質相の割合は成膜条件に依存する。また、低圧でスパッタするほど結晶部分の割合が増え、体積抵抗率が下がり、熱伝導率が増加する。
膜中の不純物組成あるいは結晶性は、スパッタに用いる合金ターゲットの製法やスパッタガス（Ａｒ、Ｎｅ、Ｘｅ等）にも依存する。このように薄膜状態の体積抵抗率は、金属材料、組成のみによっては決まらない。高熱伝導率を得るためには、上記のように不純物量を少なくするのが望ましいが、一方でＡｌやＡｇの純金属は耐食性や耐ヒロック性に劣る傾向があるため、両者のバランスを考慮して最適組成を決める必要がある。
【００５７】
さらなる高熱伝導と高信頼性を得るために反射層（２）およびＡｇまたはＡｇ合金層（８）を多層化することも有効である。この場合、少なくとも１層は全層膜厚の５０％以上の膜厚を有する前記高熱伝導性材料（低体積抵抗率材料）からなり、実質的に放熱効果に寄与し、他の層が耐食性や保護層との密着性、耐ヒロック性の改善に寄与するように構成される。
より具体的には、金属中最も高熱伝導率および低体積抵抗率であるＡｇを用いた場合に、Ａｇに隣接する保護層中にＳ（硫化物等）を含むと相性が悪くて、硫化による腐食を起こしやすく、繰返しオーバーライト（Ｏ／Ｗ）した場合の劣化がやや速いという傾向がある。また、高温高湿の加速試験環境下で腐食を生じやすい傾向がある。そこで、低体積抵抗率材料としてＡｇまたはＡｇ合金を用いる際には、隣接保護層との間に界面層としてＡｌを主成分とする合金層を１ｎｍ以上、１００ｎｍ以下設けることも有効である。この厚さを５ｎｍ以上とすれば、層が島状構造とならず均一に形成されやすい。
【００５８】
上記Ａｌ合金としては前述と同様に、例えばＴａ、Ｔｉ、Ｃｏ、Ｃｒ、Ｓｉ、Ｓｃ、Ｈｆ、Ｐｄ、Ｐｔ、Ｍｇ、Ｚｒ、ＭｏまたはＭｎを０．２原子％以上、２原子％以下含むＡｌ合金が挙げられる。界面層の厚さは１ｎｍ未満では保護効果が不充分で、１００ｎｍを超えると放熱効果が犠牲になる。
【００５９】
さらに、Ａｇ合金反射層とＡｌ合金界面層を用いる場合、ＡｇとＡｌは比較的相互拡散しやすい組み合わせであるので、Ａｌ表面を１ｎｍより厚く酸化して界面酸化層を設けることが一層好ましい。なお、界面酸化層が５ｎｍ、特に１０ｎｍを越えるとそれが熱抵抗となり本来の趣旨である極めて放熱性の高い反射層としての機能が損なわれるので好ましくない。
【００６０】
本発明において良好な特性を示す高熱伝導率の反射層（２）、およびＡｇまたはＡｇ合金層（８）を規定するために、それぞれの熱伝導率を直接測定することも可能であるが、その熱伝導の良否を電気抵抗を利用して見積もることができる。金属膜のように電子が熱もしくは電気伝導を主として司る材料においては熱伝導率と電気伝導率は良好な比例関係があるためである。薄膜の電気抵抗は、その膜厚や測定領域の面積で規格化された抵抗率値で表わす。体積抵抗率と面積抵抗率は、通常の４探針法で測定でき、ＪＩＳ  Ｎ  ７１９４によって規定されている。本法により、薄膜の熱伝導率そのものを実測するよりもはるかに簡便かつ再現性の良いデータが得られる。
【００６１】
本発明において好ましい反射層（２）、およびＡｇまたはＡｇ合金層（８）の特性としては、体積抵抗率が２０ｎΩ・ｍ以上、１５０ｎΩ・ｍ以下であり、より好ましくは２０ｎΩ・ｍ以上、１００ｎΩ・ｍ以下である。体積抵抗率２０ｎΩ・ｍ未満の材料は薄膜状態では実質的に得にくい。体積抵抗率１５０ｎΩ・ｍより体積抵抗率が大きい場合でも、例えば３００ｎｍを超える厚膜とすれば面積抵抗率を下げることはできるが、本発明者らの検討によれば、このような高体積抵抗率材料で面積抵抗率のみ下げても充分な放熱効果は得られなかった。厚膜では単位面積当たりの熱容量が増大してしまうためと考えられる。また、このような厚膜では成膜に時間がかかり、材料費も増えるため製造コストの観点から好ましくないばかりでなく、さらに膜表面の微視的な平坦性も悪くなってしまう。膜厚３００ｎｍ以下で面積抵抗率０．２以上、０．９Ω／□以下が得られるような低体積抵抗率材料を用いるのが好ましく、０．５Ω／□が最も好ましい。ＡｇまたはＡｇ合金層（８）の場合は、透過率の関係から２０ｎｍ以下が望ましい。
【００６２】
反射層（２）あるいはＡｇまたはＡｇ合金層（８）の前記多層化については、高体積抵抗率材料と低体積抵抗率材料を組み合わせて所望の膜厚で所望の面積抵抗率を得るためにも有効である。合金化による体積抵抗率調節は、合金ターゲットの使用によりスパッタ工程を簡素化できるが、ターゲット製造コスト、ひいては媒体の原材料比を上昇させる要因にもなる。したがって、純Ａｌや純Ａｇの薄膜と上記添加元素そのものの薄膜を多層化して所望の体積抵抗率を得ることも有効である。層数が３層程度までであれば初期の装置コストは増加するものの、個々の媒体コストはかえって抑制できる場合がある。反射層（２）を複数の金属膜からなる多層反射層とし、全膜厚を４０ｎｍ以上、３００ｎｍ以下とし、多層反射層の厚さの５０％以上が体積抵抗率２０ｎΩ・ｍ以上、１５０ｎΩ・ｍ以下の金属薄膜層（多層であってもよい）とするのが好ましい。
【００６３】
次に、図１に示すようにカバー基板（１３）を設ける構成で、高ＮＡの対物レンズを用いる場合には、カバー基板（１３）の厚さは０．３ｍｍ以下、より好ましくは０．０６〜０．２０ｍｍの厚さが要求されるため、シート状であることが好ましい。材料としては、ポリカーボネート樹脂、アクリル樹脂、エポキシ樹脂、ポリスチレン樹脂、アクリロニトリル−スチレン共重合体樹脂、ポリエチレン樹脂、ポリプロピレン樹脂、シリコーン系樹脂、フッ素系樹脂、ＡＢＳ樹脂、ウレタン樹脂などが挙げられるが、光学特性、コストの点で優れるポリカーボネート樹脂、アクリル系樹脂が好ましい。上記透明シートを用いて薄型基板を形成する方法としては、紫外線硬化性樹脂あるいは透明な両面粘着シートを介して、透明シートを貼りつける方法が挙げられる。また、紫外線（ＵＶ）硬化性樹脂を保護層上に塗布してこれを硬化させて薄型基板を形成してもよい。
樹脂中間層も、接着層も上記樹脂を用いるが、ＵＶ硬化樹脂がコストの面で優れているので使用される。
【００６４】
【実施例】
以下、実施例により本発明を更に詳細に説明する。ただし、本発明はなんら実施例に限定されるものではない。
【００６５】
（実施例１）
図２に示す層構成で、ポリカーボネート製基板（２１）上に、反射層（２２）（ＡｇＣｕＰｔＰｄ）、界面層（３４）（Ｔｉ−Ｃ−Ｏ）、第１保護層（２３）（ＺｎＳＳｉＯ２）、第１記録層（２４）（Ａｇ５Ｉｎ５Ｓｂ６５Ｔｅ２５）、第２保護層（２５）（ＺｎＳＳｉＯ２）、樹脂中間層（２６）（ポリカーボネート）、第３保護層（２７）（ＩＺＯ）、ＡｇまたはＡｇ合金層（２８）（ＡｇＣｕＰｔＰｄ）、界面層（３４）（Ｔｉ−Ｃ−Ｏ）、第４保護層（２９）（ＺｎＳＳｉＯ２）、第２記録層（３０）（Ｇｅ５Ａｇ２Ｓｂ７０Ｔｅ２３）、第５保護層（３１）（ＺｎＳＳｉＯ２）、接着層（３２）（アクリル系両面接着）、カバー基板（３３）（ポリカーボネート）からなる各層を形成して評価用相変化型記録媒体を作製した。なお、ＵＶ硬化樹脂中間層（２６）とアクリル系両面接着層（３２）以外はスパッタ法により厚さを制御しながら基板（２１）側から順次各層を形成して作製した。
【００６６】
なお、各構成層の厚さは下記の通りに制御して作製した。
基板（２１）：１．１ｍｍ、反射層（２２）：１２０ｎｍ、界面層（３４）：４ｎｍ、第１保護層（２３）：７ｎｍ、第１記録層（２４）：１０ｎｍ、第２保護層（２５）：１００ｎｍ、樹脂中間層（２６）：３０μｍ、第３保護層（２７）：１２０ｎｍ、ＡｇまたはＡｇ合金層（２８）：１０ｎｍ、界面層（３４）：５ｎｍ、第４保護層（２９）：１０ｎｍ、第２記録層（３０）：６ｎｍ、第５保護層（３１）：１００ｎｍ、接着層（３２）：アクリル系両面粘着（３０μｍ）を使用、カバー基板（３３）：６０μｍ。
【００６７】
（実施例２）
実施例１において、界面層（３４）の材質をＴｉ−Ｃ−ＯからＺｒ−Ｃ−Ｏ組成に変えたほかは、実施例１の構成と厚さとを全く同様にして評価用相変化型記録媒体を作製した。
【００６８】
（実施例３）
実施例１において、界面層（３４）の材質をＴｉ−Ｃ−ＯからＣｒ−Ｃ−Ｏ組成に変えたほかは、実施例１の構成と厚さとを全く同様にして評価用相変化型記録媒体を作製した。
【００６９】
（実施例４）
実施例１において、界面層（３４）の材質をＴｉ−Ｃ−ＯからＮｂ−Ｃ−Ｏ組成に変えたほかは、実施例１の構成と厚さとを全く同様にして評価用相変化型記録媒体を作製した。
【００７０】
（実施例５）
実施例１において、界面層（３４）の材質をＴｉ−Ｃ−ＯのかわりにＴａ−Ｃ−Ｏ組成に変えたほかは、実施例１の構成と厚さとを全く同様にして評価用相変化型記録媒体を作製した。
【００７１】
（比較例１）
界面層がないこと以外実施例１に示す構成と厚さとを全く同様にして評価用相変化型記録媒体を作製した。
前記実施例１〜５および比較例１における評価用相変化型記録媒体の各層の構成材料をまとめて表２に示す。
【００７２】
【表２】
2004273040.tif 000004
【００７３】
上記実施例におけるＴｉ−Ｃ−Ｏの組成は、（ＴｉＣ２）８０（ＴｉＯ２）２０）であり、許容範囲  （ＴｉＣ２）ｘ（ＴｉＯ２）１００−ｘの場合、６０≦ｘ≦９０、好ましくは７０〜８０ａｔ％である。
Ｚｒ−Ｃ−Ｏの組成は、（ＺｒＣ２）８０（ＺｒＯ２）２０であり、許容範囲（ＺｒＣ２）ｘ（ＺｒＯ２）１００−ｘの場合、６０≦ｘ≦９０、好ましくは７０〜８０ａｔ％である。
Ｃｒ−Ｃ−Ｏの組成は、（ＣｒＣ２）８０（ＣｒＯ２）２０であり、許容範囲（ＣｒＣ２）ｘ（ＣｒＯ２）１００−ｘの場合、６０≦ｘ≦９０、好ましくは７０〜８０ａｔ％である。
Ｎｂ−Ｃ−Ｏの組成は、（ＮｂＣ２）８０（ＮｂＯ２）２０であり、許容範囲（ＮｂＣ２）ｘ（ＮｂＯ２）１００−ｘの場合、６０≦ｘ≦９０、好ましくは７０〜８０ａｔ％である。
Ｔａ−Ｃ−Ｏの組成は、（ＴａＣ２）８０（ＴａＯ２）２０であり、許容範囲（ＴａＣ２）ｘ（ＴａＯ２）１００−ｘの場合、６０≦ｘ≦９０、好ましくは７０〜８０ａｔ％である。
ＡｇＩｎＳｂＴｅの組成は、許容範囲（Ａｇ（１〜１０）、Ｉｎ（１〜１０）、Ｓｂ（６０〜９０）、Ｔｅ（１０〜３０）である。
ＧｅＳｂＴｅの組成は、許容範囲（Ｇｅ（１〜１０）、Ｓｂ（６０〜９０）、Ｔｅ（１０〜３０）である。
ＩＺＯの組成は、（Ｉｎ２Ｏ３）９０（ＳｎＯ２）１０（ｗｔ％）であり、許容範囲は、（Ｉｎ２Ｏ３）５０（ＳｎＯ２）５０（ｗｔ％）〜（Ｉｎ２Ｏ３）９５（ＳｎＯ２）５（ｗｔ％）、好ましくは（Ｉｎ２Ｏ３）７０（ＳｎＯ２）３０（ｗｔ％）〜（Ｉｎ２Ｏ３）９０（ＳｎＯ２）１０（ｗｔ％）の範囲である。
【００７４】
また、上記組成のものに代えて、以下のものを用いることができる。
Ｍｏ−Ｃ−Ｏの組成は、（ＭｏＣ２）８０（ＭｏＯ２）２０であり、許容範囲（ＭｏＣ２）ｘ（ＭｏＯ２）１００−ｘの場合、６０≦ｘ≦９０、好ましくは７０〜８０ａｔ％である。
Ｖ−Ｃ−Ｏの組成は、（ＶＣ２）８０（ＶＯ２）２０であり、許容範囲  （ＶＣ２）ｘ（ＶＯ２）１００−ｘの場合、６０≦ｘ≦９０、好ましくは７０〜８０ａｔ％である。
Ｍｎ−Ｃ−Ｏの組成は、（ＭｎＣ２）８０（ＭｎＯ２）２０であり、許容範囲（ＭｎＣ２）ｘ（ＭｎＯ２）１００−ｘの場合、６０≦ｘ≦９０、好ましくは７０〜８０ａｔ％である。
Ｓｉ−Ｃ−Ｏの組成は、（ＳｉＣ２）８０（ＳｉＯ２）２０であり、許容範囲（ＳｉＣ２）ｘ（ＳｉＯ２）１００−ｘの場合、６０≦ｘ≦９０、好ましくは７０〜８０ａｔ％である。
【００７５】
＜評価＞
上記実施例１〜５および比較例１で作製した評価用相変化型記録媒体について、波長４０２ｎｍ、開口数ＮＡ０．８５の光学系を用いて集束光ビームを照射し、線速：５．７ｍ／ｓ、０．１３０μｍ／ｂｉｔの条件で、初期ジッタ（Ｊｉｔｔｅｒ）、記録パワー（ジッタ最小を示すパワー）、アーカイバル特性、Ｏ／Ｗ特性を評価した。第１の記録層構成、第２の記録層構成として結果を表３、表４に示す。
【００７６】
【表３】
2004273040.tif 000005
【００７７】
【表４】
2004273040.tif 000006
＊）記録パワー不足で記録不可能。
【００７８】
評価判断基準は下記による。
アーカイバル特性：８０℃、８５％（ＲＨ）の保存でジッタ（Ｊｉｔｔｅｒ）上昇が２０％以上となる時間（Ｈ）。
Ｏ／Ｗ特性：オーバーライト（Ｏ／Ｗ）によるジッタ（Ｊｉｔｔｅｒ）上昇が２０％に到達したオーバーライト（Ｏ／Ｗ）回数（回）。
記録パワー（記録感度）：ジッタ最小となるパワー。
【００７９】
上記評価試験の結果、実施例１〜５の本発明になる評価用相変化型記録媒体はいずれも優れたアーカイバル特性（１０００Ｈ〜２０００Ｈ）、Ｏ／Ｗ特性（１００００回〜２００００回）を示し、記録感度（８．５〜９．５ｍＷ）も良好で、比較例のそれぞれの特性１００Ｈ、３００Ｈ（アーカイバル特性）、１０００回（Ｏ／Ｗ特性）に較べてジッタ、アーカイバル特性は良好であった。
界面層がない比較例１は保存特性（アーカイバル特性）が悪く、界面層でＳｉＮを用いた比較例２では熱伝導率が高く、第２記録層の記録感度が悪く、記録ができなかった。
【００８０】
【発明の効果】
以上、詳細且つ具体的な説明により明らかなように、本発明の、基板上に少なくとも第１の記録構成層と樹脂中間層と第２の記録構成層とが順次設けられ、該第１の記録構成層は基板側から順に反射層、界面層、第１保護層、第１記録層、第２保護層から構成され、該第２の記録構成層は樹脂中間層側から順に第３保護層、ＡｇまたはＡｇ合金層、界面層、第４保護層、第２記録層、第５保護層から構成された相変化型記録媒体であって、第３保護層としてＩＺＯ、前記第１記録層と第２記録層が少なくともＳｂＴｅを含有し、前記界面層の光学定数の屈折率が波長３５０ｎｍから４２０ｎｍにおいて２．２以上２．５以下であることにより、光の干渉により第１の記録層構成の透過率を向上できるため、第２記録層の記録感度を良好にし、優れたＯ／Ｗ特性、アーカイバル特性、高密度記録性能を発揮する相変化型記録媒体が提供される。
また、本発明の界面層の形成成分をＴｉ−Ｃ−Ｏ、あるいはＭｏ−Ｃ−Ｏ、あるいはＶ−Ｃ−Ｏ、あるいはＺｒ−Ｃ−Ｏ、あるいはＣｒ−Ｃ−Ｏ、あるいはＮｂ−Ｃ−Ｏ、あるいはＭｎ−Ｃ−Ｏ、あるいはＳｉ−Ｃ−Ｏ、Ｔａ−Ｃ−Ｏで形成すると、光の干渉により、第１の記録層構成の光透過量が増え、第２記録層に到達する光量が増加し、第２記録層の記録感度を良好にし、また上記材料をもちいるとアーカイバル保存性（８０℃８５％、２００時間）も記録したマークのジッタが変化せず、良好な特性を示した。またＯ／Ｗ特性も良好なメディアを提供できるという優れた効果を奏する。
【図面の簡単な説明】
【図１】本発明の相変化型記録媒体を説明するための一例を示す層構成断面図である。
【図２】本発明の実施例における評価用相変化型記録媒体の層構成を示す断面図である。
【符号の説明】
１  基板
２  反射層
３  第１保護層
４  第１記録層
５  第２保護層
６  樹脂中間層
７  第３保護層
８  ＡｇまたはＡｇ合金層
９  第４保護層
１０  第２記録層
１１  第５保護層
１２  接着層
１３  カバー基板
１４  界面層
２１  基板
２２  反射層
２３  第１保護層
２４  第１記録層
２５  第２保護層
２６  樹脂中間層
２７  第３保護層
２８  ＡｇまたはＡｇ合金層
２９  第４保護層
３０  第２記録層
３１  第５保護層
３２  接着層
３３  カバー基板
３４  界面層
１００  第１の記録構成層
２００  第２の記録構成層
【図１】
2004273040.tif 000007
【図２】
2004273040.tif 000008